(57)【要約】【課題】十分な密着性と優れたブリスタ抑制性とを付与することが可能なパテ用組成物の提供を目的とする。【解決手段】本発明のパテ用組成物は、［Ａ］不飽和ポリエステル、［Ｂ］重合性不飽和化合物、［Ｃ］重合開始剤、および［Ｄ］充填剤を含有するパテ用組成物であって、［Ｂ］重合性不飽和化合物が、（Ｂ１）スチレン、並びに（Ｂ２）グリシジル基、第２アミンおよび第３アミンからなる群より選択される少なくとも１種の基または構造と、エチレン性不飽和基とを含む化合物であることを特徴とする。（Ｂ２）化合物のＳＰ値が８以上１２以下であることが好ましい。（Ｂ２）化合物が、グリシジルメタクリレート、Ｎ−ビニルピロリドン、およびジメチルアミノエチルアクリレートからなる群より選択される少なくとも１種であることが好ましい。【選択図】なし【特許請求の範囲】
【請求項１】
［Ａ］不飽和ポリエステル、
［Ｂ］重合性不飽和化合物、
［Ｃ］重合開始剤、および
［Ｄ］充填剤
を含有するパテ用組成物であって、
［Ｂ］重合性不飽和化合物が、
（Ｂ１）スチレン、並びに
（Ｂ２）グリシジル基、第２アミンおよび第３アミンからなる群より選択される少なくとも１種の基または構造と、エチレン性不飽和基とを含む化合物であることを特徴とするパテ用組成物。
【請求項２】
（Ｂ２）化合物のＳＰ値が８以上１２以下である請求項１に記載のパテ用組成物。
【請求項３】
（Ｂ２）化合物が、グリシジルメタクリレート、Ｎ−ビニルピロリドン、およびジメチルアミノエチルアクリレートからなる群より選択される少なくとも１種である請求項１または請求項２に記載のパテ用組成物。
【請求項４】
［Ｂ］重合性不飽和化合物の含有量が、［Ａ］不飽和ポリエステル１００質量部に対して５０質量部以上１５０質量部以下である請求項１から請求項３のいずれか１項に記載のパテ用組成物。
【請求項５】
（Ｂ１）スチレンと（Ｂ２）化合物とのモル比が、１０：９０以上８０：２０以下である請求項１から請求項４のいずれか１項に記載のパテ用組成物。
【請求項６】
請求項１から請求項５のいずれか１項に記載のパテ用組成物を用いて形成されたパテを有する構造体。
【請求項７】
請求項１から請求項５のいずれか１項に記載のパテ用組成物を用いて形成されたパテを有する移動体。
【請求項８】
請求項１から請求項５のいずれか１項に記載のパテ用組成物を用いて形成されたパテを有する鉄道車両。
【発明の詳細な説明】
【技術分野】
【０００１】
本発明は、パテ用組成物、並びにこれを用いた構造体、移動体および鉄道車両に関する。
【背景技術】
【０００２】
鉄道車両のボディーを構成する金属表面には凹凸を補修するためのパテが設けられ、このパテ上に装飾用の塗膜が形成されている。
【０００３】
このようなパテには、容易に剥離しないように、下地となる金属材料や被覆される塗膜との優れた密着性が求められており、これを改善するものとして、不飽和ポリエステル樹脂に特定の架橋モノマーを含有させた組成物が提案されている（例えば、特許文献１参照）。
【０００４】
この組成物は、架橋モノマーとして、スチレンおよびヒドロキシアルキル（メタ）アクリレートを含有しており、これらを含有することでパテと亜鉛メッキ鋼板などとの耐熱密着性を向上できる点で優れている。
【先行技術文献】
【特許文献】
【０００５】
【特許文献１】特開平１１−６１０３６号公報
【発明の概要】
【発明が解決しようとする課題】
【０００６】
他方、特に鉄道車両においては、美観を損なわないように、上述したようなパテに対してブリスタ（水ぶくれ）の抑制も求められている。
【０００７】
しかしながら、上述したような従来のパテ用の組成物では、依然としてブリスタの発生を十分に抑制することができず、優れた密着性とブリスタ抑制性とを両立するには至っていない。
【０００８】
本発明は、以上のような事情に基づいてなされたものであり、その目的は、十分な密着性と優れたブリスタ抑制性と付与することが可能なパテ用組成物を提供することにある。
【課題を解決するための手段】
【０００９】
本発明は、
（１）［Ａ］不飽和ポリエステル、
［Ｂ］重合性不飽和化合物、
［Ｃ］重合開始剤、および
［Ｄ］充填剤
を含有するパテ用組成物であって、
［Ｂ］重合性不飽和化合物が、
（Ｂ１）スチレン、並びに
（Ｂ２）グリシジル基、第２アミンおよび第３アミンからなる群より選択される少なくとも１種の基または構造と、エチレン性不飽和基とを含む化合物であることを特徴とするパテ用組成物、
（２）（Ｂ２）化合物のＳＰ値が８以上１２以下である前記（１）に記載のパテ用組成物、
（３）（Ｂ２）化合物が、グリシジルメタクリレート、Ｎ−ビニルピロリドン、およびジメチルアミノエチルアクリレートからなる群より選択される少なくとも１種である前記（１）または（２）に記載のパテ用組成物、
（４）［Ｂ］重合性不飽和化合物の含有量が、［Ａ］不飽和ポリエステル１００質量部に対して５０質量部以上１５０質量部以下である前記（１）から（３）のいずれか１項に記載のパテ用組成物、
（５）（Ｂ１）スチレンと（Ｂ２）化合物とのモル比が、１０：９０以上８０：２０以下である前記（１）から（４）のいずれか１項に記載のパテ用組成物、
（６）前記（１）から（５）のいずれか１項に記載のパテ用組成物を用いて形成されたパテを有する構造体、
（７）前記（１）から（５）のいずれか１項に記載のパテ用組成物を用いて形成されたパテを有する移動体、並びに
（８）前記（１）から（５）のいずれか１項に記載のパテ用組成物を用いて形成されたパテを有する鉄道車両
に関する。
【００１０】
なお、本明細書において「ＳＰ値（溶解パラメータ）」とは、Ｆｅｄｏｒｓの式δ２＝ΣＥ／ΣＶにより算出される計算値を意味する。但し、δはＳＰ値（単位：√（ｃａｌ／ｃｍ３））、Ｅは蒸発エネルギー、Ｖはモル体積である。なお、Ｆｅｄｏｒｓの方法については、日本接着協会誌、１９８６年２２巻５６６ページに記載されている。
【発明の効果】
【００１１】
本発明は、十分な密着性と優れたブリスタ抑制性とを付与することが可能なパテ用組成物を提供することができる。したがって、当該パテ用組成物は、高い密着性と良好な外観とが求められる構造体に好適に使用することができる。
【発明を実施するための形態】
【００１２】
＜パテ用組成物＞
本発明のパテ用組成物は、［Ａ］不飽和ポリエステル、［Ｂ］重合性不飽和化合物、［Ｃ］重合開始剤、および［Ｄ］充填剤を含有する。また、当該組成物は、本発明の効果を損なわない限り、［Ｅ］任意成分を含有してもよい。このように、当該パテ用組成物は、上記各成分を含有しているので、十分な密着性と優れたブリスタ抑制性とを付与することができる。これは、［Ｂ］重合性不飽和化合物が（Ｂ１）スチレンおよび（Ｂ２）化合物を有しているので、（Ｂ１）スチレンが有する疎水性と、（Ｂ２）化合物の特定の官能基による密着性とが相俟って、当該パテ用組成物が優れた密着性およびブリスタ抑制性を付与するものと推察される。以下、各成分について詳述する。
【００１３】
＜［Ａ］不飽和ポリエステル＞
［Ａ］不飽和ポリエステルは、得られるパテの主成分となるものである。［Ａ］不飽和ポリエステルとしては、不飽和二塩基酸と多価アルコールとの重縮合物、またはこの重縮合物を変性したものである。なお、［Ａ］不飽和ポリエステルは、単独で、または２種以上を組み合わせて用いてもよい。
【００１４】
上記不飽和二塩基酸としては、例えば、マレイン酸、フマル酸などの不飽和ジカルボン酸等；無水コハク酸、無水フタル酸、無水マレイン酸などの酸無水物等が挙げられる。
【００１５】
上記多価アルコールとしては、例えば、エチレングリコール、プロピレングリコール等が挙げられる。
【００１６】
上記重縮合物を変性したものとしては、例えば、不飽和ポリエステル鎖をグリシジルメタクリレート、ビスフェノールＡ型エポキシなどのエポキシ化合物、トルエンジイソシアネート、イソプロペニル−ジメチル−ベンジルイソシアネートなどのイソシアネート化合物等で変性したもの等が挙げられる。
【００１７】
また、［Ａ］不飽和ポリエステルの市販品としては、例えば、サンドーマＣＮ−２０３、同ＣＮ−２７３、同１８６４Ｇ、同１８００、同ＣＮ−７０３、同ＣＮ−７０５、同ＣＮ−３５１、同ＣＮ−４７０（以上、ＤＩＣマテリアル製）、ユピカ５５２３、ユピカ７１２３（以上、日本ユピカ製）等が挙げられる。
【００１８】
＜［Ｂ］重合性不飽和化合物＞
［Ｂ］重合性不飽和化合物は、当該パテ用組成物を硬化させると共に、隣接する層との密着性を向上させる成分である。［Ｂ］重合性不飽和化合物は、（Ｂ１）スチレンおよび（Ｂ２）化合物で構成されている。なお、（Ｂ１）スチレンおよび（Ｂ２）化合物は、それぞれ単独で、または２種以上を組み合わせて用いてもよい。
【００１９】
［（Ｂ１）スチレン］
（Ｂ１）スチレンは、後述する（Ｂ２）化合物と共に当該パテ用組成物を硬化させる成分である。当該パテ用組成物が（Ｂ１）スチレンを含有していることで、パテ形成時の速乾性も期待することができる。
【００２０】
［（Ｂ２）化合物］
（Ｂ２）化合物は、グリシジル基、第２アミンおよび第３アミンからなる群より選択される少なくとも１種の基または構造と、エチレン性不飽和基とを含む化合物である。
【００２１】
グリシジル基とエチレン性不飽和基とを含む化合物としては、例えば、グリシジルアクリレート（ＳＰ値９．９）、グリシジルメタクリレート（ＳＰ値９．８）等が挙げられる。
【００２２】
第２アミン構造とエチレン性不飽和基とを含む化合物としては、例えば、Ｎ−イソプロピルアクリルアミド（ＳＰ値１０．６）などの（メタ）アクリルアミド系モノマー、Ｎ−ビニルアセトアミド（ＳＰ値１０．９）等が挙げられる。
【００２３】
第３アミン構造とエチレン性不飽和基とを含む化合物としては、例えば、ジメチルアミノエチルアクリレート（ＳＰ値９．２）などの（メタ）アクリル系モノマー、Ｎ，Ｎ−ジメチルアクリルアミド（ＳＰ値１０．６）、Ｎ，Ｎ−ジエチルアクリルアミド（ＳＰ値１０．２）などの（メタ）アクリルアミド系モノマー、Ｎ−ビニルピロリドン（ＳＰ値１１．４）、Ｎ−ビニルカプロラクタム（ＳＰ値１０．８）、Ｎ−アクリロイルモルフォリン（ＳＰ値１１．２）、アクリロニトリル（ＳＰ値１１．１）等が挙げられる。
【００２４】
これらの中で、（Ｂ２）化合物としては、（Ｂ１）スチレンとの相溶性向上の観点から、ＳＰ値が８以上１２以下であることが好ましい。これにより、均一な組成物を得ることができ、結果として均質なパテを形成することができる。
【００２５】
また、上述した中では、（Ｂ２）化合物としては、（Ｂ１）スチレンとの相溶性向上、塗膜等との密着性向上、ブリスタ抑制性向上の観点から、第３アミン構造とエチレン性不飽和基とを含む化合物であることも好ましく、グリシジルメタクリレート、Ｎ−ビニルピロリドン、およびジメチルアミノエチルアクリレートからなる群より選択される少なくとも１種であることがより好ましい。
【００２６】
［Ｂ］重合性不飽和化合物の含有量の下限としては、硬化性向上の観点から、［Ａ］不飽和ポリエステル１００質量部に対して、５０質量部が好ましく、７０質量部がより好ましい。一方、上記含有量の上限としては、粘度の大幅な低下を防止して作業性を向上させる観点から、［Ａ］不飽和ポリエステル１００質量部に対して、１５０質量部が好ましく、１２０質量部がより好ましい。したがって、［Ｂ］重合性不飽和化合物の含有量は、塗布作業を容易に行うことができると共に、硬化性を効果的に向上させることができる観点から、［Ａ］不飽和ポリエステル１００質量部に対して５０質量部以上１５０質量部以下であることが好ましく、７０質量部以上１２０質量部以下がより好ましい。
【００２７】
（Ｂ１）スチレンと（Ｂ２）化合物とのモル比としては、１０：９０以上８０：２０以下であることが好ましく、３０：７０以上７０：３０以下であることがより好ましい。このように上記モル比を上記範囲とすることで、優れた密着性と、作業時の速乾性および硬化促進とを図ることができる。
【００２８】
＜［Ｃ］重合開始剤＞
［Ｃ］重合開始剤は、重合反応を開始し易くする成分である。当該パテ用組成物が［Ｃ］重合開始剤を含有することで、加熱や放射線照射等による硬化を容易に開始させることができる。
【００２９】
［Ｃ］重合開始剤は、使用する［Ａ］不飽和ポリエステルの種類、所望のポットライフおよび温度における硬化時間等によって広範囲に選択することができる。［Ｃ］重合開始剤としては、例えば、熱エネルギーによりラジカルを発生させる熱開始剤、放射線エネルギーによりラジカルを発生させる紫外線開始剤、電子線開始剤等が挙げられる。なお、［Ｃ］重合開始剤は、単独で、または２種以上を組み合わせて用いてもよい。
【００３０】
上記熱開始剤としては、例えば、ケトンペルオキシド、ジアシルペルオキシド、ジアルキルペルオキシド、ヒドロペルオキシド、ペルオキシエステル、ペルオキシケタールなどの有機過酸化物等が挙げられる。
【００３１】
上記紫外線開始剤としては、例えば、アシルホスフィンオキシド系化合物、ベンゾインエーテル系化合物、ベンゾフェノン系化合物、アセトフェノン系化合物、チオキサントン系化合物等が挙げられる。
【００３２】
上記電子線開始剤としては、例えば、ハロゲン化アルキルベンゼン、ジサルファイド系化合物等が挙げられる。
【００３３】
これらの中で、［Ｃ］重合開始剤としては、室温での硬化性と作業性の観点から、ケトンペルオキシド、ヒドロペルオキシドが好ましく、ヒドロペルオキシドがより好ましく、クメンハイドロパーオキサイドがさらに好ましい。
【００３４】
［Ｃ］重合開始剤の含有量としては、［Ａ］不飽和ポリエステル１００質量部に対して、０．１質量部〜６質量部が好ましく、０．５質量部〜４質量部がより好ましく、１質量部〜３質量部がさらに好ましい。［Ｃ］重合開始剤の含有量を上記範囲とすることで、容易かつ適時に重合反応を開始させることができる。
【００３５】
なお、［Ｃ］重合開始剤は、硬化しない条件であれば予めパテ用組成物に配合しておいてもよいが、通常は使用時（硬化時）に配合され、特に上述した熱開始剤は、使用時に配合することが好ましい。
【００３６】
＜［Ｄ］充填剤＞
［Ｄ］充填剤は、パテの嵩を増す成分である。なお、［Ｄ］充填剤は、単独で、または２種以上を組み合わせて用いてもよい。
【００３７】
［Ｄ］充填剤としては、例えば、炭酸カルシウム、炭酸マグネシウム、硫酸バリウム、マイカ、タルク、カオリン、クレー、セライト、アスベスト、バーライト、バライタ、シリカ、ケイ砂、ドロマイト、石灰石、セッコウ、アルミニウム微粉、中空バルーン、アルミナ、ガラス粉、水酸化アルミニウム寒水石、酸化ジルコニウム、三酸化アンチモン、酸化チタン、二酸化モリブデン、およびこれらに表面処理を施したもの等が挙げられる。
【００３８】
これらの中で、［Ｄ］充填剤としては、高い作業性、強度および経済性、並びに優れた美観を備える観点から、炭酸カルシウム、水酸化アルミニウム、シリカ、タルクが好ましく、タルクがより好ましい。
【００３９】
［Ｄ］充填剤の含有量としては、［Ａ］不飽和ポリエステルおよび［Ｂ］重合性不飽和化合物の合計量１００質量部に対して、通常５０質量部〜２５０質量部である。
【００４０】
＜［Ｅ］任意成分＞
当該パテ用組成物は、本発明の効果を損なわない限り、硬化促進剤、重合禁止剤、着色剤、減粘剤等の粘度調節剤、脱泡剤、シランカップリング剤、パラフィン等の空気遮断剤、紫外線吸収剤、可塑剤、骨材、難燃剤、安定剤、補強材等を含有してもよい。なお、［Ｅ］任意成分は、それぞれ単独で、または２種以上を組み合わせて用いてもよい。また、［Ｅ］任意成分の含有量は、それぞれの目的に応じて適宜選択することができる。
【００４１】
硬化促進剤は、硬化反応の速度を速めて得られる樹脂の硬さや強度を高める成分である。硬化促進剤剤としては、例えば、金属石鹸類、金属キレート類、アミン類等が挙げられる。硬化促進剤は、あらかじめパテ用組成物に配合してもよく、硬化直前に配合してもよい。
【００４２】
上記金属石鹸類としては、例えば、ナフテン酸コバルト、オクチル酸コバルト、オクチル酸亜鉛、オクチル酸バナジウム、ナフテン酸銅、ナフテン酸バリウム等が挙げられる。
【００４３】
上記金属キレート類としては、例えば、バナジウムアセチルアセテート、コバルトアセチルアセテート、鉄アセチルアセトネート等が挙げられる。
【００４４】
上記アミン類としては、例えば、アニリン、Ｎ，Ｎ−ジメチルアニリン、Ｎ，Ｎ−ジエチルアニリン、Ｎ，Ｎ−ビス（ヒドロキシエチル）アニリン、ジエタノールアニリンなどのアニリン類；ｐ−トルイジン、Ｎ，Ｎ−ジメチル−ｐ−トルイジン、Ｎ，Ｎ−ビス（２- ヒドロキシエチル）−ｐ−トルイジン、Ｎ，Ｎ−ビス（２−ヒドロキシプロピル）−ｐ−トルイジン、Ｎ−エチル−ｍ−トルイジン、ｍ−トルイジンなどのトルイジン類；４−（Ｎ，Ｎ−ジメチルアミノ）ベンズアルデヒド、４−［Ｎ，Ｎ−ビス（２−ヒドロキシエチル）アミノ］ベンズアルデヒド、４−（Ｎ−メチル−Ｎ−ヒドロキシエチルアミノ）ベンズアルデヒドなどのアミノベンズアルデヒド類；トリエタノールアミン、ジエチレントリアミン、ピリジン、フェニリモルホリン、ピペリジン等が挙げられる。
【００４５】
硬化促進剤の含有量としては、［Ａ］不飽和ポリエステルと［Ｂ］重合性不飽和化合物との合計量１００質量部に対して、０．１〜５質量部であること好ましい。
【００４６】
重合禁止剤は、重合を阻害する成分である。重合禁止剤としては、例えば、トリハイドロベンゼン、トルハイドロキノン、１，４−ナフトキノン、パラベンゾキノン、ハイドロキノン、ベンゾキノン、ハイドロキノンモノメチルエーテル、ｐ−ｔｅｒｔ−ブチルカテコール、２，６−ジ−ｔｅｒｔ−ブチル−４−メチルフェノール等が挙げられる。重合禁止剤の含有量としては、［Ａ］不飽和ポリエステルと［Ｂ］重合性不飽和化合物との合計量１００質量部に対して、０．００１〜０．１質量部であることが好ましい。
【００４７】
着色剤は、当該パテ用組成物を所望の色に着色する成分である。着色剤としては、例えば、チタンホワイト、カーボンブラックなどの無機顔料類；フタロシアニンブルー、キナクリドンレッドなどの有機顔料類等が挙げられる。
【００４８】
＜パテ用組成物の調製＞
本発明のパテ用組成物は、［Ａ］不飽和ポリエステル、［Ｂ］重合性不飽和化合物、［Ｃ］重合開始剤、［Ｄ］充填剤、および［Ｅ］任意成分を所定の割合で混合することにより調製することができる。
【００４９】
＜パテの形成方法＞
例えば、［Ａ］不飽和ポリエステル、［Ｂ］重合性不飽和化合物、［Ｄ］充填剤、および［Ｅ］任意成分をあらかじめ配合した配合物を用い、硬化直前に［Ｃ］重合開始剤を上記配合物に配合して当該パテ用組成物を調製し、これを構造体上に塗布した後、所定の雰囲気、温度および時間を経ることで硬化したパテを得ることができる。上記雰囲気としては、通常大気である。上記温度としては、室温および加温のいずれであってもよいが、通常外気温が低い場合には加温、外気温が高い場合には室温で行われる。上記時間としては、上記温度および硬化度合いにより適宜決定することができる。なお、上記条件を変更しながら段階的に硬化させてもよい。
【００５０】
＜構造体＞
本発明の構造体は、当該パテ用組成物を用いて形成されたパテを有している。上述したように、当該パテ用組成物は、十分な密着性と優れたブリスタ抑制性とを付与することが可能なパテ用組成物を提供することができるので、密着性と良好な外観とが求められる固定物、移動体などの構造体表面の形成に好適に用いることができる。
【００５１】
＜移動体＞
本発明の移動体は、当該パテ用組成物を用いて形成されたパテを有している。上述したように、当該パテ用組成物は、十分な密着性と優れたブリスタ抑制性とを付与することが可能なパテ用組成物を提供することができるので、密着性と良好な外観とが求められる自動車、鉄道車両等の移動体表面の形成に好適に用いることができる。
【００５２】
＜鉄道車両＞
本発明の鉄道車両は、当該パテ用組成物を用いて形成されたパテを有している。上述したように、当該パテ用組成物は、十分な密着性と優れたブリスタ抑制性とを付与することが可能なパテ用組成物を提供することができるので、密着性と良好な外観とが求められる機関車、客車等の鉄道車両表面の形成に好適に用いることができる。
【実施例】
【００５３】
以下、本発明を実施例に基づいて具体的に説明するが、本発明は、これらの実施例に限定されるものではない。
【００５４】
＜パテ用組成物の調製＞
パテ用組成物の調製に用いた各成分を以下に示す。
【００５５】
［Ａ］不飽和ポリエステル
Ａ−１：ＣＮ−７０３（ディーエイチ・マテリアル製、固形分約６５％）
Ａ−２：ＣＮ−７０５（ディーエイチ・マテリアル製、固形分約６３％）
［Ｂ］重合性不飽和化合物
（Ｂ１）成分
Ｂ１−１：スチレン（和光純薬工業製、試薬特級）
（Ｂ２）成分
Ｂ２−１：Ｎ−ビニルピロリドン（日本触媒製、ＳＰ値１１．４）
Ｂ２−２：グリシジルメタクリレート（和光純薬工業製、試薬特級、ＳＰ値９．８）
Ｂ２−３：ジメチルアミノエチルアクリレート（東京化成工業製、ＳＰ値９．２）
Ｂ２−４：Ｎ−ヒドロキシエチルアクリルアミド（東京化成工業製、ＳＰ値１４．４）
Ｂ２−５：２−ヒドロキシエチルアクリレート（日本触媒製、ＳＰ値１２．４５）
Ｂ２−６：アクリルアミド（和光純薬工業製、和光１級、ＳＰ値１４．２）
［Ｃ］重合開始剤
Ｃ−１：クメンハイドロパーオキサイド（日油製、型番：パークミルＨ−８０）
Ｃ−２：ジアシルパーオキサイド（日油製、型番：ナイパーＢＷ）
［Ｄ］充填剤
Ｄ−１：タルク（日本タルク製、型番：タルクＳＷ、粒子径：平均１２μｍ）
Ｄ−２：タルク（日本タルク製、型番：タルクＭＳ、粒子径：平均１４μｍ）
［Ｅ］任意成分
Ｅ−１：コバルト系促進剤（ＤＩＣ製、ＲＰ−１３６）
Ｅ−２：アミン系促進剤（試薬：ジメチルアニリン）
【００５６】
［実施例１］
［Ａ］不飽和ポリエステルとして（Ａ−１）を用い、この（Ａ−１）から蒸留によりスチレンを取り除いて固形分が１００％となるようにした。次いで、得られた（Ａ−１）１００部に（Ｂ１）成分として（Ｂ１−１）２５質量部、（Ｂ２）成分として（Ｂ２−１）４５質量部、［Ｄ］充填剤として（Ｄ−１）１５０質量部、並びに［Ｅ］任意成分として（Ｅ−１）２質量部および（Ｅ−２）０．５質量部を配合し、この配合物の高速ディソルバーで１５分撹拌した。次いで、上記撹拌した配合物に［Ｃ］重合開始剤としての（Ｃ−１）１．５質量部を加えて十分に撹拌し実施例１のパテ用組成物を調製した。
【００５７】
［実施例２〜実施例１０および比較例１〜比較例４］
配合する各成分の種類および配合量（質量部）を表１の通りとした以外は、実施例１と同様に操作して、各パテ用組成物を調製した。
【００５８】
【表１】
2019001884.tif 000002
【００５９】
＜評価＞
密着性およびブリスタ抑制性を評価し、その結果を表２に示す。
【００６０】
［密着性］
各パテ用組成物を、アルミニウム板（合金番号：Ａ６Ｎ０１、サイズ：７０ｍｍ×１５０ｍｍ×０．８ｍｍ）上に２ｍｍ厚で塗布し、２５℃にて２４時間放置することで硬化させてパテ板を得た。次いで、得られたパテ板を＃４００耐水ペ−パ−で軽く研磨し、アクリルウレタン樹脂系上塗り塗料（関西ペイント製、型名：レタンＰＧ８０ホワイトベース）を用いたスプレー塗装により塗膜が形成された塗装板を作製した。この際、２５℃にて２４時間乾燥させ、乾燥後の塗膜の膜厚が５０μｍになるように調整した。次いで、上記塗膜が形成された塗装板を用い、これを６０℃の温水に７２時間浸漬した後、４０℃で２４時間乾燥させ、クロスカット試験（ＪＩＳ  Ｋ  ５６００−５−６に準拠）を行って密着性を評価した。評価結果はＪＩＳ  Ｋ  ５６００−５−６に準拠し、０〜５で評価した。
【００６１】
［ブリスタ抑制性］
上述の［密着性］の項で説明した方法と同じ方法で作製した塗装板を用い、これを７０℃の温水に１００時間浸漬した後、温水を軽く拭き取って１時間以内に表面状態を観察した。このとき、ブリスタの発生が全く認められなければブリスタ抑制性は良好「Ａ」、僅かに認められればやや不良「Ｂ」、容易に認められれば不良「Ｃ」とした。
【００６２】
【表２】
2019001884.tif 000003
【００６３】
表２の結果から分かるように、比較例ではブリスタ抑制性が不良であったのに対し、実施例については密着性およびブリスタ抑制性のいずれも良好であった。
【産業上の利用可能性】
【００６４】
本発明は、十分な密着性と優れたブリスタ抑制性とを付与することが可能なパテ用組成物を提供することができる。したがって、当該パテ用組成物は、高い密着性と良好な外観とが求められる構造体に好適に使用することができる。